СПОСОБ ПИРОЛИЗА АНТРАЦИТА В ЭЛЕКТРОКАЛЬЦИНАТОРЕ С ОПТИМАЛЬНЫМИ ПАРАМЕТРАМИ ПРОЦЕССА, ПОЛУЧЕННЫМИ РАСЧЕТОМ

Способ пиролиза ископаемых углей в электрокальцинаторе, включающий непрерывную загрузку материалов в вертикальную прокалочную камеру бочкообразной формы, высокотемпературную прокалку и выгрузку готового продукта из прокалочной камеры, отличающийся тем, что термическую переработку энергетических углей осуществляют в условиях оптимального соотношения электрических параметров процесса, таких как активное электрическое сопротивление зоны прокалки, сила тока с низкой стороны трансформатора, фазное напряжение трансформатора с низкой стороны и оптимальных геометрических параметров прокалочной камеры электрокальцинатора, таких как внутренний диаметр рабочего пространства прокалочной камеры, высота зоны прокалки, высота засыпки выше зоны прокалки или ход электрода, расчет которых производят по следующим зависимостям:
удельное электрическое сопротивление (У.Э.С.) при пиролизе антрацита класса 3-6 мм определяют в зависимости от температуры прокалки:
o
-3
-5,6
ρ=17,66⋅(t⋅10),
o
2
где ρ - удельное электрическое сопротивление антрацита класса 3-6 мм, измеренное при нормальных условиях и давлении 0,2 кг/см, Ом⋅см;
t - конечная температура прокалки, °C,
снижение фактического У.Э.С. определяют по зависимости:
т
o
т
о
ρ=ρ-[1-С-(Т-Т)],
т
где ρ - удельное электрическое сопротивление при максимальной температуре прокалки, Ом⋅см;
о
Т - максимальная температура прокалки, К;
о
Т - температура при нормальных условиях, К;
т
-3
С - коэффициент пропорциональности равный 0,2⋅10;
удельное электрическое сопротивление определяют по зависимости:
тг
т
г
ρ=ρ⋅(1,088-0,017-d),
тг
где ρ - удельное электрическое сопротивление при определенном диаметре куска, Ом⋅см;
г
min
max
d=(d+d)/2 - приведенный диаметр куска, мм;
внутренний диаметр рабочего пространства прокалочной камеры определяют по зависимости:
в
а
в
0,5
d=(4⋅Р/π⋅р),
в
где d - внутренний диаметр рабочего пространства прокалочной камеры электрокальцинатора, м;
а
Р - активная мощность электрокальцинатора, кВт;
в
2
р - оптимальная удельная активная мощность, кВт/м;
в
а
0,5
высота зоны прокалки - по зависимости Н=0,065*Р;
высота засыпки выше зоны прокалки или ход электрода - по зависимости:
з
а
0,5
Н=0,038*Р,
о
в
з
общая высота рабочего пространства прокалочной камеры электрокальцинатора - Н=Н+Н;
тг
в
в
активное электрическое сопротивление зоны прокалки определяют по известному соотношению R=(4⋅р⋅Н)/(π⋅d), Ом;
нс
a
0,5
сила тока с низкой стороны трансформатора - по формуле I=(P/R);
нс
а
нс
фазное напряжение трансформатора с низкой стороны - U=Р/I.